(57)【要約】【課題】両面が異なる色を発する発光ユニットの提供。【解決手段】本発明は無機薄膜で形成した薄膜フィルタ（Ｔｈｉｎ  ｆｉｌｍｆｉｌｔｅｒ）を採用し、該無機薄膜のフィルタの水気を吸収しない特性を利用し、発光装置に対して損害を形成しないようにし、且つこの光学薄膜材料の光を吸収しない特性により、必要な光を全部フィルタリングして利用できるようにし、装置の発光利用効率を高め、該光学無機薄膜で三原色（赤、青、緑）用のフィルタを設計し、もとの発光不純の問題を矯正し、光にフィルタを通過させた後に純正の三原色を現出させられるようにする。【選択図】        図１
2004362920.tif 000002
【特許請求の範囲】
【請求項１】
発光装置（１０）と、該発光装置（１０）の発光面に取り付けられた透明基板（２０）と、該発光装置（１０）をパッケージする透明パッケージカバー（３０）とを具えた両面が異なる色を発する発光ユニットにおいて、
光学無機薄膜（４０）が該透明基板（２０）の上に設置され、もう一つの光学無機薄膜（４０’）が透明パッケージカバー（３０）に設置され、発光装置（１０）が発光する時、これら光学無機薄膜（４０）、（４０’）のろ過透光により、該発光装置（１０）の両面でそれぞれ必要な色光が得られることを特徴とする、両面が異なる色を発する発光ユニット。
【請求項２】
請求項１記載の両面が異なる色を発する発光ユニットにおいて、光学無機薄膜（４０）、（４０’）がシリコン（Ｓｉ）、硫化カドミウム（ＣｄＳ）、二酸化チタン（ＴｉＯ２  ）、酸化タンタル（Ｔａ２  Ｏ３  ）、インジウム・スズ酸化物（ＩＴＯ）、二酸化けい素（ＳｉＯ２  ）、酸化亜鉛（ＺｎＯ）、二酸化亜鉛（ＺｎＯ２  ）、三酸化二アルミニウム（Ａｌ２  Ｏ３  ）、フッ化バリウム（ＢａＦ２  ）、二酸化錫（ＳｎＯ２  ）、二酸化ジルコニウム（ＺｒＯ２  ）、二酸化セリウム（ＣｅＯ２  ）、フッ化マグネシウム（ＭｇＦ２  ）から選択された材料の組合せとされることを特徴とする、両面が異なる色を発する発光ユニット。
【請求項３】
請求項１記載の両面が異なる色を発する発光ユニットにおいて、光学無機薄膜（４０）、（４０’）が物理気相堆積（ＰＶＤ）のスパッタにより形成されたことを特徴とする、両面が異なる色を発する発光ユニット。
【請求項４】
請求項１記載の両面が異なる色を発する発光ユニットにおいて、光学無機薄膜（４０）、（４０’）が物理気相堆積（ＰＶＤ）の電子ビーム蒸着法（ＥＢＥ）により形成されたことを特徴とする、両面が異なる色を発する発光ユニット。
【請求項５】
請求項１記載の両面が異なる色を発する発光ユニットにおいて、光学無機薄膜（４０）、（４０’）が透明基板（２０）の外側に取り付けられたことを特徴とする、両面が異なる色を発する発光ユニット。
【請求項６】
請求項１記載の両面が異なる色を発する発光ユニットにおいて、光学無機薄膜（４０）、（４０’）が透明基板（２０）の内側に取り付けられたことを特徴とする、両面が異なる色を発する発光ユニット。
【請求項７】
請求項１記載の両面が異なる色を発する発光ユニットにおいて、光学無機薄膜（４０）、（４０’）が透明パッケージカバー（３０）の外側に取り付けられたことを特徴とする、両面が異なる色を発する発光ユニット。
【請求項８】
請求項１記載の両面が異なる色を発する発光ユニットにおいて、光学無機薄膜（４０）、（４０’）が透明パッケージカバー（３０）の内側に取り付けられたことを特徴とする、両面が異なる色を発する発光ユニット。
【請求項９】
請求項１記載の両面が異なる色を発する発光ユニットにおいて、光学無機薄膜（４０）、（４０’）の厚さが必要な透過色光により調整されることを特徴とする、両面が異なる色を発する発光ユニット。
【請求項１０】
請求項１記載の両面が異なる色を発する発光ユニットにおいて、光学無機薄膜（４０）、（４０’）の層数が必要な透過色光により調整されることを特徴とする、両面が異なる色を発する発光ユニット。
【発明の詳細な説明】
【０００１】
【発明の属する技術分野】
本発明は一種の両面が異なる色を発する発光ユニットに係り、特に、両面が異なる色光を発生するフラットディスプレイ中の発光装置の構造に関する。
【０００２】
【従来の技術】
フラットパネルディスプレイ（Ｆｌａｔ  Ｐａｎｅｌ  Ｄｉｓｐｌａｙ；ＦＰＤ）の需要はますます切迫しており、且つ現在世界市場は軽薄短小と節電の潮流下にあり、ＣＲＴは既にＦＰＤに代わられている。現在ＦＰＤに応用される主要な技術として以下のような数種類がある。即ち、プラズマディスプレイ、液晶ディスプレイ、ＥＬディスプレイ、発光ダイオード、真空蛍光ディスプレイ、フィールドエミッションディスプレイ、及びエレクトロクロミックディスプレイ等である。
【０００３】
有機発光ダイオード（ＯＬＥＤ）の種類は、その採用する発光材料により二種類に分けられ、即ち一つは小分子型とされ、もう一つは高分子型である。ＯＬＥＤは視角の制限がなく、製造コストが低く、応答速度が速く（液晶の百倍以上）、節電で、携帯式機器の直流駆動に使用でき、使用できる温度範囲が大きく、重量が軽く且つハードウエア設備に合わせて小型化及び薄型化できる特性を有し、マルチメディア時代のディスプレイの特性要求に符合する。このためＯＬＥＤは、ＦＰＤのシステム中にあって、極めて大きな発展の潜在力を有しており、次世代のＦＰＤと見なされているが、有機フラットパネルディスプレイのフルカラー化が技術的な鍵となっている。
【０００４】
既存の自発光ＦＰＤのフルカラー発生方式には以下のように多くの種類がある。第１種は、ＲＧＢ並列型とされ、基板上にＲＧＢ素子が形成され、各対応画素が独自にＲＧＢの各色光を発生する。第２種は白色発光装置にカラーフィルタを結合させたもので、白光にカラーフィルタを透過させることによりＲＧＢの各色光を形成している。第３種は青光を光変換層に結合させるもので、青光で光変換層を励起させて緑光と赤光を発生させることにより、ＲＧＢの各色光を形成する。以上の各種の方法はそれぞれが長所と短所を有しているが、ここで我々は本発明に関係のある第２種の方法の欠点について検討する。
【０００５】
周知の第２種の方法は、白光をカラーフィルタに結合させる方法であり、例えばＴＦＴ−ＬＣＤのカラーフィルタの工程が運用され、ガラス基板の内側のリソグラフィーとエッチング工程により、色を有するホトレジストパターンが基板に転写される。光がこのフィルタを通過した後に、色光が出現する。この方法は小分子有機発光装置、高分子発光装置等の自発光のＦＰＤには適合せず、それはホトレジストが吸水しやすいためにＯＬＥＤ、ＰＬＥＤ等の発光装置の劣化をもたらし、且つホトレジストが一部の光を吸収するために光の使用効率が下がる。
【０００６】
【発明が解決しようとする課題】
本発明の主要な目的は、上述の従来の技術の欠点を解決し、欠点の存在を無くすことにある。本発明は無機薄膜で形成した薄膜フィルタ（Ｔｈｉｎ  ｆｉｌｍｆｉｌｔｅｒ）を採用し、該無機薄膜のフィルタの水気を吸収しない特性を利用し、発光装置に対して損害を形成しないようにし、且つこの光学薄膜材料の光を吸収しない特性により、必要な光を全部フィルタリングして利用できるようにし、装置の発光利用効率を高め、該光学無機薄膜で三原色（赤、青、緑）用のフィルタを設計し、もとの発光不純の問題を矯正し、光にフィルタを通過させた後に純正の三原色を現出させられるようにする。ゆえに、装置の二辺の電極或いは透明基板とパッケージカバー外側の二カ所に必要な光学無機薄膜を成膜し、光が発光装置の内側より発生する時に、装置の両端の光学無機薄膜で組成されたカラーフィルタを通過するようにし、光学無機薄膜でフィルタリングした色光を発生させる。
【０００７】
【課題を解決するための手段】
請求項１の発明は、発光装置（１０）と、該発光装置（１０）の発光面に取り付けられた透明基板（２０）と、該発光装置（１０）をパッケージする透明パッケージカバー（３０）とを具えた両面が異なる色を発する発光ユニットにおいて、
光学無機薄膜（４０）が該透明基板（２０）の上に設置され、もう一つの光学無機薄膜（４０’）が透明パッケージカバー（３０）に設置され、発光装置（１０）が発光する時、これら光学無機薄膜（４０）、（４０’）のろ過透光により、該発光装置（１０）の両面でそれぞれ必要な色光が得られることを特徴とする、両面が異なる色を発する発光ユニットとしている。
請求項２の発明は、請求項１記載の両面が異なる色を発する発光ユニットにおいて、光学無機薄膜（４０）、（４０’）がシリコン（Ｓｉ）、硫化カドミウム（ＣｄＳ）、二酸化チタン（ＴｉＯ２  ）、酸化タンタル（Ｔａ２  Ｏ３  ）、インジウム・スズ酸化物（ＩＴＯ）、二酸化けい素（ＳｉＯ２  ）、酸化亜鉛（ＺｎＯ）、二酸化亜鉛（ＺｎＯ２  ）、三酸化二アルミニウム（Ａｌ２  Ｏ３  ）、フッ化バリウム（ＢａＦ２  ）、二酸化錫（ＳｎＯ２  ）、二酸化ジルコニウム（ＺｒＯ２  ）、二酸化セリウム（ＣｅＯ２  ）、フッ化マグネシウム（ＭｇＦ２  ）から選択された材料の組合せとされることを特徴とする、両面が異なる色を発する発光ユニットとしている。
請求項３の発明は、請求項１記載の両面が異なる色を発する発光ユニットにおいて、光学無機薄膜（４０）、（４０’）が物理気相堆積（ＰＶＤ）のスパッタにより形成されたことを特徴とする、両面が異なる色を発する発光ユニットとしている。
請求項４の発明は、請求項１記載の両面が異なる色を発する発光ユニットにおいて、光学無機薄膜（４０）、（４０’）が物理気相堆積（ＰＶＤ）の電子ビーム蒸着法（ＥＢＥ）により形成されたことを特徴とする、両面が異なる色を発する発光ユニットとしている。
請求項５の発明は、請求項１記載の両面が異なる色を発する発光ユニットにおいて、光学無機薄膜（４０）、（４０’）が透明基板（２０）の外側に取り付けられたことを特徴とする、両面が異なる色を発する発光ユニットとしている。
請求項６の発明は、請求項１記載の両面が異なる色を発する発光ユニットにおいて、光学無機薄膜（４０）、（４０’）が透明基板（２０）の内側に取り付けられたことを特徴とする、両面が異なる色を発する発光ユニットとしている。
請求項７の発明は、請求項１記載の両面が異なる色を発する発光ユニットにおいて、光学無機薄膜（４０）、（４０’）が透明パッケージカバー（３０）の外側に取り付けられたことを特徴とする、両面が異なる色を発する発光ユニットとしている。
請求項８の発明は、請求項１記載の両面が異なる色を発する発光ユニットにおいて、光学無機薄膜（４０）、（４０’）が透明パッケージカバー（３０）の内側に取り付けられたことを特徴とする、両面が異なる色を発する発光ユニットとしている。
請求項９の発明は、請求項１記載の両面が異なる色を発する発光ユニットにおいて、光学無機薄膜（４０）、（４０’）の厚さが必要な透過色光により調整されることを特徴とする、両面が異なる色を発する発光ユニットとしている。
請求項１０の発明は、請求項１記載の両面が異なる色を発する発光ユニットにおいて、光学無機薄膜（４０）、（４０’）の層数が必要な透過色光により調整されることを特徴とする、両面が異なる色を発する発光ユニットとしている。
【０００８】
【発明の実施の形態】
図１に示されるのは、本発明の発光ユニットの第１種の態様である。図示されるように、本発明は光学無機薄膜（４０）、（４０’）の構造を利用し、この光学無機薄膜（４０）、（４０’）は自発光の透明な発光装置（１０）に結合されて両面に異なる色光を発生させる目的を実現させる。製造の方式は以下のとおりである。光学無機薄膜（４０）を透明基板（２０）の外側に形成し、光学無機薄膜（４０’）を透明パッケージカバー（３０）の内側或いは外側に形成し、それにハイパスフィルタ（Ｈｉｇｈ  ｐａｓｓ  ｆｉｌｔｅｒ）、ローパスフィルタ（Ｌｏｗ  ｐａｓｓ  ｆｉｌｔｅｒ）或いはバンドパスフィルタ（Ｂａｎｄ  ｐａｓｓ  ｆｉｌｔｅｒ）の特性を具備させる。各種の光学無機薄膜（４０）、（４０’）の各色光に対するろ過作用を利用することにより、希望の色光をフィルタリングにより発生させる目的を達成する。
【０００９】
図２に示されるのは本発明の発光ユニットの第２種の態様である。図示されるように、発光装置（１０）の製造時には、まず光学無機薄膜（４０）を透明基板（２０）の内側に形成し、さらにその上に発光装置（１０）（例えばＯＬＥＤの各層の有機、金属蒸着、或いはＰＬＥＤの有機スピンコーティングと金属蒸着等）を形成し、さらに必要な特性の光学無機薄膜（４０’）を形成し、さらに透明パッケージカバー（３０）でパッケージして完成する。
【００１０】
図３、４、５、６はそれぞれ本発明の発光ユニットの第３、４、５、６種の実施態様表示図である。図示されるように、発光装置（１０）の両辺の透明基板（２０）或いは透明パッケージカバー（３０）の二カ所の内側或いは外側に必要な光学無機薄膜（４０）、（４０’）が形成され、この光学無機薄膜（４０）、（４０’）の特性はカラーフィルタのようであり、発光装置（１０）内面より光が発生する時に装置の二端の光学無機薄膜（４０）、（４０’）で組成されたカラーフィルタを通過して該フィルタでフィルタした色を発生する、例えば、発光装置（１０）光源が赤、緑の二色を含む光に緑色光学無機薄膜（４０）、（４０’）を通過させる時、ただ緑色が発生し、もう一辺の赤色光学無機薄膜（４０）、（４０’）はただ赤色光を発生し、こうして装置の二端で赤光と緑光を現出して両面が異なる色を発する目的を達成する。
【００１１】
上述したように、もし発光装置（１０）光源が白色（赤、青光で組成）とされるなら、設計される光学無機薄膜（４０）、（４０’）の組合せは、（橙、青）或いはただ一辺の光学フィルタが装置の一辺にフィルタリングした光を現出させ、もう一辺はもとの色光、即ち（橙、白）或いは（青、白）等の色光を出力する。この光学薄膜の材料の種類と対応する屈折係数はけい素（Ｓｉ）ｎ＝３．４、硫化カドミウム（ＣｄＳ）ｎ＝２．３５、二酸化チタン（ＴｉＯ２  ）ｎ＝２．５５、インジウム・スズ酸化物（ＩＴＯ）ｎ＝１、９、二酸化けい素（ＳｉＯ２  ）ｎ＝１．４５、酸化亜鉛（ＺｎＯ）ｎ＝２．１、二酸化亜鉛（ＺｎＯ２  ）ｎ＝２．３、三酸化二アルミニウム（Ａｌ２  Ｏ３  ）ｎ＝１．６２、フッ化バリウム（ＢａＦ２  ）ｎ＝１．４７、二酸化錫（ＳｎＯ２  ）ｎ＝２．０、二酸化ジルコニウム（ＺｒＯ２  ）ｎ＝２．０５、二酸化セリウム（ＣｅＯ２  ）ｎ＝２．２２、フッ化マグネシウム（ＭｇＦ２  ）ｎ＝１．３８等とされる。
【００１２】
例えば白光を発生する発光装置（１０）（勝園社製造）は、青光（４６４ｎｍ）と橙色（５７２ｎｍ）で白光を組成し、そのうち、波の谷は５２４ｎｍ部分に出現し、５２４ｎｍ以上の橙光をフィルタリングで取り出すことができ、上述の光学無機薄膜（４０）、（４０’）に選択使用される材料と屈折率は、それぞれ、二酸化チタン（ＴｉＯ２  ）（ｎ＝２．５５）、フッ化マグネシウム（ＭｇＦ２  ）（ｎ＝１．３８）、二酸化けい素（ＳｉＯ２  ）（ｎ＝１．４５）、硫化カドミウム（ＣｄＳ）（ｎ＝２．３５）とされ、その各層の構造と厚さは、ＴｉＯ２  １６．０４ｎｍ／ＭｇＦ２    ２５０．２４ｎｍ／ＴｉＯ２    １０７．０２ｎｍ／ＭｇＦ２    ２２７．５ｎｍ／ＴｉＯ２    ５５．５８ｎｍ／ＳｉＯ２  ７６．４０ｎｍ／ＣｄＳ  ３２．８８ｎｍ／ＳｉＯ２  ７９．４１ｎｍ／ＣｄＳ  ５４．３８ｎｍ／ＳｉＯ２  ８４．８２ｎｍ／ＣｄＳ  ４５．２３ｎｍ／ＳｉＯ２  ６７ｎｍ／ＣｄＳ  ４８．８５ｎｍ／ＳｉＯ２  ８５．０５ｎｍ／ＣｄＳ  ５０．５２ｎｍ／ＳｉＯ２  ６９．６ｎｍ／ＣｄＳ  ４２．５４ｎｍ／ＳｉＯ２  ７５．８６ｎｍ／ＣｄＳ  ４３．５８ｎｍ／ＳｉＯ２  １４１．７ｎｍとされる。
【００１３】
我々はまた各層の光学無機薄膜（４０）、（４０’）、厚さ或いは材料順序を改変して同様の効果を達成することができ、それに選択使用する材料と屈折率はそれぞれ二酸化チタン（ＴｉＯ２  ）（ｎ＝２．５５）、フッ化マグネシウム（ＭｇＦ２  ）（ｎ＝１．３８）、二酸化けい素（ＳｉＯ２  ）（ｎ＝１．４５）、硫化カドミウム（ＣｄＳ）（ｎ＝２．３５）とされ、その各層の構造と厚さは、ＴｉＯ２    １０．５ｎｍ／ＭｇＦ２    ２９６．５９ｎｍ／ＴｉＯ２    ４１．６ｎｍ／ＳｉＯ２  ６３．２８ｎｍ／ＣｄＳ  １４．７２ｎｍ／ＣｄＳ  ３０．７２ｎｍ／ＳｉＯ２  ７９．４２ｎｍ／ＣｄＳ  ４９．７８ｎｍ／ＳｉＯ２  ７６．９８ｎｍ／ＣｄＳ  ４６．１８ｎｍ／ＳｉＯ２  ７４．５１ｎｍ／ＣｄＳ  ４８．６２ｎｍ／ＳｉＯ２  ７９．９ｎｍ／ＣｄＳ  ４９．４４ｎｍ／ＳｉＯ２  ７３．４４ｎｍ／ＣｄＳ  ４２．６７ｎｍ／ＳｉＯ２  ７４．５８ｎｍ／ＣｄＳ  ５２．１ｎｍ／ＳｉＯ２  ３２．５７ｎｍ／ＳｉＯ２  ６１．４ｎｍ／ＣｄＳ  １０．２９ｎｍとされる。
【００１４】
我々はまた、各層の光学無機薄膜（４０）、（４０’）の材料の種類或いは各層の厚さを改変することにより、同様の効果を達成でき、各層の構造と厚さは以下のとおりである。ＣｄＳ  ２４．１ｎｍ／ＳｉＯ２  ６２．８９ｎｍ／ＣｄＳ１６．５４ｎｍ／ＣｄＳ  ３２．１１ｎｍ／ＳｉＯ２  ７９．９ｎｍ／ＣｄＳ  ４５．０１ｎｍ／ＳｉＯ２  ７３．９６ｎｍ／ＣｄＳ  ４７．９５ｎｍ／ＳｉＯ２  ７８．３１ｎｍ／ＣｄＳ  ４７．５７ｎｍ／ＳｉＯ２  ７６．１２ｎｍ／ＣｄＳ  ４８．１４ｎｍ／ＳｉＯ２  ７８．８８ｎｍ／ＣｄＳ  ４３．４４ｎｍ／ＳｉＯ２  ６９．６ｎｍ／ＣｄＳ  ５４．５ｎｍ／ＳｉＯ２  １７．１９ｎｍ／ＳｉＯ２  ４６．０３ｎｍ／ＣｄＳ  ５６．０２ｎｍ。
【００１５】
このほか、５２４ｎｍ以下の青光を発生させるため、上述の光学無機薄膜（４０）、（４０’）に選択使用する光学無機薄膜材料と屈折率は、それぞれ二酸化けい素（ＳｉＯ２  ）（ｎ＝１．４５）、硫化カドミウム（ＣｄＳ）（ｎ＝２．３５）とされ、その各光学無機薄膜（４０）、（４０’）層の構造と厚さは、ＳｉＯ２  ４３．５５ｎｍ／ＣｄＳ  ８２．３８ｎｍ／ＳｉＯ２  １１９．９４ｎｍ／ＣｄＳ  ７８．４７ｎｍ／ＳｉＯ２  １２９．５ｎｍ／ＣｄＳ  ７８．３８ｎｍ／ＳｉＯ２  １２１．６２ｎｍ／ＣｄＳ  ７８．４７ｎｍ／ＳｉＯ２  １２９．５ｎｍ／ＣｄＳ  ７８．３８ｎｍ／ＳｉＯ２  １２１．６２ｎｍ／ＣｄＳ  ６４．１８ｎｍ／ＳｉＯ２  １２７．７１ｎｍ／ＣｄＳ  ４９．３６ｎｍ／ＳｉＯ２  １２５．３５ｎｍ／ＣｄＳ  ６９．１４ｎｍ／ＳｉＯ２  １３４．７４ｎｍ／ＣｄＳ  ８７．７８ｎｍ／ＳｉＯ２  １３３．４１ｎｍ／ＣｄＳ  ６６．８１ｎｍ／ＳｉＯ２  １１４．９１ｎｍ／ＣｄＳ  ６９．０９ｎｍ／ＳｉＯ２  １３８．１５ｎｍ／ＣｄＳ  ９７．０３ｎｍ／ＳｉＯ２  １３４．６ｎｍ／ＣｄＳ  ６７．２２ｎｍ／ＳｉＯ２  １０３．７ｎｍ／ＣｄＳ  ６８．２４ｎｍ／ＳｉＯ２  １０２．２４ｎｍ／ＣｄＳ６３．３７９ｍ／ＳｉＯ２  １０９．０２ｎｍ／ＣｄＳ  ６２．７４ｎｍ／ＳｉＯ２  １０２．８ｎｍ／ＣｄＳ  ６８．６１ｎｍ／ＳｉＯ２  １０８．１９ｎｍ／ＣｄＳ  ６９．４８ｎｍ／ＳｉＯ２  １３３．７３ｎｍ／ＣｄＳ  １０９．２２ｎｍ／ＳｉＯ２  １６１．３９ｎｍ／ＣｄＳ  ９１．６６ｎｍ／ＳｉＯ２  ６０．９３ｎｍ。
【００１６】
我々はまた、各層の光学無機薄膜（４０）、（４０’）の種類と各層の厚さを改変することができる。ここで選択使用する材料と屈折率は、それぞれ二酸化チタン（ＴｉＯ２  ）（ｎ＝２．５５）、フッ化マグネシウム（ＭｇＦ２  ）（ｎ＝１．３８）、二酸化けい素（ＳｉＯ２  ）（ｎ＝１．４５）、硫化カドミウム（ＣｄＳ）（ｎ＝２．３５）であり、その光学無機薄膜（４０）、（４０’）の各層の構造と厚さは、ＴｉＯ２  ３．６３ｎｍ／ＭｇＦ２  １６．１２ｎｍ／ＴｉＯ２  ７８．９３ｎｍ／ＳｉＯ２  １１４，９ｎｍ／ＣｄＳ  ８３．７６ｎｍ／ＳｉＯ２  １６６．７９ｎｍ／ＣｄＳ  ８７．３５ｎｍ／ＳｉＯ２  １１０．０８ｎｍ／ＣｄＳ６６．０９ｎｍ／ＳｉＯ２  １６６．７９ｎｍ／ＣｄＳ  ８７．３５ｎｍ／ＳｉＯ２  １１０．０８ｎｍ／ＣｄＳ  ６６．０９ｎｍ／ＳｉＯ２  １２１．７３ｎｍ／ＣｄＳ  ４９．３６ｎｍ／ＳｉＯ２  １２７．９１ｎｍ／ＣｄＳ  ７３．９１ｎｍ／ＳｉＯ２  １７４．０７ｎｍ／ＣｄＳ  ９２．４８ｎｍ／ＳｉＯ２  ９１．８７ｎｍ／ＣｄＳ  ７３．６４ｎｍ／ＳｉＯ２  １１１．６１ｎｍ／ＣｄＳ  ６０．２５ｎｍ／ＳｉＯ２  １４３．６７ｎｍ／ＣｄＳ  １０９．８４ｎｍ／ＳｉＯ２  １２６．６７ｎｍ／ＣｄＳ  ６９．３９ｎｍ／ＳｉＯ２  １０１．１９ｎｍ／ＣｄＳ  ６５．８５ｎｍ／ＳｉＯ２  １０７．７８ｎｍ／ＣｄＳ  ６１．９０ｎｍ／ＳｉＯ２  １０４．６３ｎｍ／ＣｄＳ  ６７．６７ｎｍ／ＳｉＯ２  ９８．８１ｎｍ／ＣｄＳ６４．４７ｎｍ／ＳｉＯ２  １１７．７７ｎｍ／ＣｄＳ  ５４．６５ｎｍ／ＳｉＯ２  １２７．２５ｎｍ／ＣｄＳ  １６１．２４ｎｍ／ＳｉＯ２  １４４．９５ｎｍ／ＣｄＳ  １１９．８３ｎｍ／ＳｉＯ２  ７６．１ｎｍ。
【００１７】
我々はさらにまた、各層の光学無機薄膜（４０）、（４０’）の種類と各層の厚さを改変して同様に５２４ｎｍ以下の青光を発生させるために選択使用する材料と屈折率は、フッ化バリウム（ＢａＦ２  ）（ｎ＝１．４６）、二酸化チタン（ＴｉＯ２  ）（ｎ＝２．５５）、フッ化マグネシウム（ＭｇＦ２  ）（ｎ＝１．３８）、二酸化けい素（ＳｉＯ２  ）（ｎ＝１．４５）、硫化カドミウム（ＣｄＳ）（ｎ＝２．３５）であり、その光学無機薄膜（４０）、（４０’）の各層の構造と厚さは、ＢａＦ２  １４８．２５ｎｍ／ＴｉＯ２  ８１．４７ｎｍ／ＢａＦ２  １２７．２ｎｍ／ＴｉＯ２  ５．２２ｎｍ／ＭｇＦ２  １５１．３９ｎｍ／ＣｄＳ  ７２．６８ｎｍ／ＳｉＯ２  ９９．５５ｎｍ／ＣｄＳ  ８３．８ｎｍ／ＳｉＯ２  ２０５．６２ｎｍ／ＣｄＳ  ８５．９ｎｍ／ＳｉＯ２  ９４．３ｎｍ／ＣｄＳ  ６５．０２ｍ／ＳｉＯ２  １２３．８２ｎｍ／ＣｄＳ  ４９．３６ｎｍ／ＳｉＯ２  １１８．４４ｎｍ／ＣｄＳ  ７８．５８ｎｍ／ＳｉＯ２  １９４．４３ｎｍ／ＣｄＳ  ８８．４ｎｍ／ＳｉＯ２  ８８．８ｎｍ／ＣｄＳ  ７０．８ｎｍ／ＳｉＯ２  １１７．５１ｎｍ／ＣｄＳ  ５２．５１ｎｍ／ＳｉＯ２  １４０．３８ｎｍ／ＣｄＳ  １２４．１１ｎｍ／ＳｉＯ２  １３２．５４ｎｍ／ＣｄＳ  ６１．３２ｎｍ／ＳｉＯ２  １０９．１５ｎｍ／ＣｄＳ  ６６．１８ｎｍ／ＳｉＯ２  １００．２９ｎｍ／ＣｄＳ６４．９８ｎｍ／ＳｉＯ２  １０７．４４ｎｍ／ＣｄＳ  ６２．７８ｎｍ／ＳｉＯ２  １０４．６８ｎｍ／ＣｄＳ  １６７．１３ｎｍ／ＳｉＯ２  １４２．５６ｎｍ／ＣｄＳ  １０５．５２ｎｍ／ＳｉＯ２  ７８．４７ｎｍ。
【００１８】
以上の実施例は本発明の実施範囲を限定するものではなく、本発明に基づきなしうる細部の修飾或いは改変は、いずれも本発明の請求範囲に属するものとする。
【００１９】
【発明の効果】
本発明は、上述の従来の技術の欠点を解決し、欠点の存在を無くしている。本発明は無機薄膜で形成した薄膜フィルタ（Ｔｈｉｎ  ｆｉｌｍ  ｆｉｌｔｅｒ）を採用し、該無機薄膜のフィルタの水気を吸収しない特性を利用し、発光装置に対して損害を形成しないようにし、且つこの光学薄膜材料の光を吸収しない特性により、必要な光を全部フィルタリングして利用できるようにし、装置の発光利用効率を高め、該光学無機薄膜で三原色（赤、青、緑）用のフィルタを設計し、もとの発光不純の問題を矯正し、光にフィルタを通過させた後に純正の三原色を現出させられるようにする。ゆえに、装置の二辺の電極或いは透明基板とパッケージカバー外側の二カ所に必要な光学無機薄膜を成膜し、光が発光装置の内側より発生する時に、装置の両端の光学無機薄膜で組成されたカラーフィルタを通過するようにし、光学無機薄膜でフィルタリングした色光を発生させる。
【図面の簡単な説明】
【図１】本発明の発光ユニットの第１種の態様表示図である。
【図２】本発明の発光ユニットの第２種の態様表示図である。
【図３】本発明の発光ユニットの第３種の態様表示図である。
【図４】本発明の発光ユニットの第４種の態様表示図である。
【図５】本発明の発光ユニットの第５種の態様表示図である。
【図６】本発明の発光ユニットの第６種の態様表示図である。
【符号の説明】
１０  発光装置
２０  透明基板
３０  透明パッケージカバー
４０、４０’  光学無機薄膜
【図１】
2004362920.tif 000003
【図２】
2004362920.tif 000004
【図３】
2004362920.tif 000005
【図４】
2004362920.tif 000006
【図５】
2004362920.tif 000007
【図６】
2004362920.tif 000008